(57)【特許請求の範囲】
【請求項１】
負極活物質と皮膜形成添加剤とを含むリチウムイオン二次電池用負極であって、
前記皮膜形成添加剤を、前記負極活物質に対して０．２質量％以上、１．７質量％以下の範囲内で含有し、
前記皮膜形成添加剤が、３−エチル−３−ヒドロキシメチルオキセタン、３−エチル−３｛［（３−エチルオキセタン−３−イル）メトキシ］メチル｝オキセタン、ジオキセタンカーボネート、キシリレンビスオキセタン、およびエチレングリコールビス（３−エチル−３−オキセタニルメチル）エーテルからなる群から選ばれる少なくとも一種であることを特徴とするリチウムイオン二次電池用負極。
【請求項２】
請求項１に記載のリチウムイオン二次電池用負極を備えたリチウムイオン二次電池。
【請求項３】
正極および負極が対向配置された電極素子と、電解液を有するリチウムイオン二次電池であって、前記負極が、請求項１に記載のリチウムイオン二次電池用負極であることを特徴とするリチウムイオン二次電池。
【請求項４】
さらに、前記電極素子と前記電解液とを内包する外装体を備え、前記外装体がラミネートフィルムであることを特徴とする請求項３に記載のリチウムイオン二次電池。
【請求項５】
前記負極と正極がセパレータを介して積層配置された電極素子を有する積層ラミネート型である請求項３または４に記載のリチウムイオン二次電池。
【請求項６】
請求項２〜５のいずれか１項に記載のリチウムイオン二次電池を用いた組電池。
【請求項７】
請求項２〜５のいずれか１項に記載のリチウムイオン二次電池を、モーター駆動用電源として搭載した車両。
【請求項８】
請求項６に記載の組電池をモーター駆動用電源として搭載した車両。
【請求項９】
負極活物質と、３−エチル−３−ヒドロキシメチルオキセタン、３−エチル−３｛［（３−エチルオキセタン−３−イル）メトキシ］メチル｝オキセタン、ジオキセタンカーボネート、キシリレンビスオキセタン、およびエチレングリコールビス（３−エチル−３−オキセタニルメチル）エーテルからなる群から選ばれる少なくとも一種の皮膜形成添加剤と、結着剤と、分散溶媒と、を含有し、前記皮膜形成添加剤が前記負極活物質に対して０．２質量％以上、１．７質量％以下の範囲内にあるスラリーを調製する工程と、
前記スラリーを負極集電体上に塗布し、乾燥する工程とを含む、リチウムイオン二次電池用負極の製造方法。
【発明の詳細な説明】
【技術分野】
【０００１】
本発明は非水電解液二次電池、詳細にはリチウムイオン二次電池に関し、特には電池特性を改善できる負極に関するものである。
【背景技術】
【０００２】
負極に炭素材料、酸化物、リチウム合金またはリチウム金属を用い、正極にリチウム含有遷移金属複合酸化物を用い、更に鎖状又は環状のカーボネート系の溶媒を含んだ電解液を有する非水電解液リチウムイオンまたはリチウム二次電池は、高いエネルギー密度を実現できることから携帯電話、ノートパソコン用などの電源として注目されている。また最近では、出力特性の向上、保存特性などの長期信頼性の向上によりハイブリッド自動車（ＨＥＶ）などのモーター駆動の電源としても注目されている。【０００３】
これらの二次電池においては、負極表面と前記溶媒分子との反応を抑制する目的で、電解液中に添加剤を加え、充放電過程の電気化学反応を利用し、負極表面に添加剤由来の保護皮膜（又は被膜、ＳＥＩ）と呼ばれる膜を形成し二次電池の基本特性や信頼性を向上させることが知られている。この皮膜は、充放電効率、サイクル寿命、安全性に大きな影響を及ぼすことから、電池の高性能化には負極表面の皮膜の形成・制御が不可欠であることが知られている。皮膜形成添加剤を電解液に用いた二次電池は非常に優れた電池特性を示すが、次のような課題も有していた。【０００４】
電解液に皮膜形成添加剤を添加すると、電解液は負極だけでなく正極にも接触するため、正極表面での酸化分解により添加剤の分解物が発生する。添加剤の分解物が電解液に溶出することによって、電解液の粘性が上昇しイオン伝導度が低下するため、電池特性が低下する。また、充放電過程での皮膜形成後も、電解液中の添加剤はすべて消費されずに残存するため、充放電の繰り返しにより新たな皮膜が成長し、負極の内部抵抗が上昇し電池特性が低下する。さらに、皮膜形成添加剤は一般的に反応性が高く、電解液中での保存安定性が悪いという課題もあった。【０００５】
一方、特許文献１および特許文献２には、負極スラリー中に皮膜形成添加剤を添加して電極を製造する方法が記載されている。
【先行技術文献】
【特許文献】
【０００６】
【特許文献１】特開２０１０−１９９０４３号公報
【特許文献２】特開２００５−３３２６０６号公報
【発明の概要】
【発明が解決しようとする課題】
【０００７】
特許文献１および２に記載されているように、負極スラリー中に添加剤を含有する場合は、添加剤により皮膜が形成された後に非水電解液中に残存する添加剤の量を低減することができると考えられるが、添加剤の添加量によっては、電解液に添加剤が溶け出し、上述の電池特性低下の原因となりうる。また、添加剤の添加量によっては、スラリーの分散状態が変化するため、スラリー製造時にダマができたり分離したりと不均一なスラリーになり、均一な負極を作製することができない。さらに、多量の添加剤が結着剤に付着するため結着効果が弱まり、負極と集電体の密着性が低下しサイクル寿命の低下や容量劣化につながる。【０００８】
本発明は、上記課題を解決し、サイクル特性に優れたリチウムイオン二次電池を与える負極を提供することを目的とする。
【課題を解決するための手段】
【０００９】
本発明は、以下の事項に関する。【００１０】
負極活物質と皮膜形成添加剤とを含むリチウムイオン二次電池用負極であって、
前記皮膜形成添加剤を、前記負極活物質に対して０．００１質量％以上、５．０質量％以下の範囲内で含有し、
前記皮膜形成添加剤が、式（１）で表される化合物および式（２）で表される化合物からなる群から選ばれる少なくとも一種であることを特徴とするリチウムイオン二次電池用負極；【００１１】
【化１】
0006447500.tif 000002
（式（１）中、
Ｒ１は、−Ｈまたは炭素数１〜５のアルキル基を表し、
Ｒ２は、−ＯＨ、−Ｏ−Ｘ、−Ｏ−Ｃ（＝Ｏ）Ｘ、−Ｏ−Ｃ（＝Ｏ）−Ｏ−Ｘ、−Ｏ−Ｃ（＝Ｏ）−ＮＨ−Ｘ、−Ｏ−Ｐ（＝Ｏ）（ＯＣａＨ２ａ＋１）２、−Ｏ−Ｐ（ＯＣｂＨ２ｂ＋１）２、または−Ｏ−Ｐ（＝Ｏ）（ＯＣｃＨ２ｃ＋１）（ＣｄＨ２ｄ＋１）を表す。【００１２】
ここで、Ｘは、アルキル基、アルケニル基、またはフェニル基を表し、ａ、ｂ、ｃおよびｄは、互いに独立に１〜１０の整数を表す。）、【００１３】
【化２】
0006447500.tif 000003
（式（２）中、
Ｒ３およびＲ４は、互いに独立に、−Ｈ、−ＣＨ３、または−Ｃ２Ｈ５を表し、
Ｒ５は、−Ｏ−、−Ｏ−Ｙ−Ｏ−、−Ｏ−Ｃ（＝Ｏ）−Ｙ−Ｃ（＝Ｏ）−Ｏ−、−Ｏ−Ｃ（＝Ｏ）−ＮＨ−Ｙ−ＮＨ−Ｃ（＝Ｏ）−Ｏ−、−（Ｏ−Ｃ６Ｈ４）ｑ−（ｑは１〜５の整数）、−（Ｏ−ＣＨ２−Ｃ６Ｈ４−ＣＨ２）ｎ−Ｏ−（ｎは１〜５の整数）、−Ｏ−Ｐ（＝Ｏ）（ＯＣｓＨ２ｓ＋１）−Ｏ−（ｓは１〜１０の整数）、−Ｏ−Ｐ（ＯＣｍＨ２ｍ＋１）−Ｏ−（ｍは１〜１０の整数）、−Ｏ−Ｐ（＝Ｏ）（ＣｔＨ２ｔ＋１）−Ｏ−（ｔは１〜１０の整数）または−Ｏ−Ｐ（−Ｃ６Ｈ５）−Ｏ−を表す。【００１４】
ここで、−Ｙ−は、−ＣｐＨ２ｐ−（ｐは１〜１０の整数）、シクロヘキシレン基、アルケニレン基、−（Ｃ６Ｈ４）ｒ−（ｒは１〜５の整数）、−（ＣｕＨ２ｕ−Ｏ）ｘ−（ｕは１〜１０の整数、ｘは１〜５の整数）、−（ＣＨ２−ＣＨ２−Ｏ）ｋ−ＣＨ２−ＣＨ２−（ｋは０〜３の整数）または−Ｃ（＝Ｏ）−を表す。）。【００１５】
なお、本明細書において、式（１）で表される化合物のことを「化合物（１）」と記載し、式（２）で表される化合物のことを「化合物（２）」と記載することもある。また、式（１）または式（２）で表される化合物のことを単に「オキセタン化合物」と記載することもある。
【発明の効果】
【００１６】
本発明によれば、サイクル特性が優れ、抵抗上昇が抑制されたリチウムイオン二次電池を提供することができる。
【図面の簡単な説明】
【００１７】
【図１】積層ラミネート型の二次電池に使用される電極素子の構造を示す模式的断面図である。
【発明を実施するための形態】
【００１８】
以下、本発明の電極およびこの電極を使用することができる二次電池の例を構成要素ごとに説明する。
【００１９】
［１］負極
・負極活物質層
負極は、例えば負極活物質が負極用結着剤によって負極集電体に結着されて構成される。本実施形態における負極活物質は、リチウムの吸蔵及び放出が可能なものであれば、本発明の効果を著しく損なわない限り任意のものを用いることができる。負極は、集電体上に負極活物質層を設けて構成されたものを用いる。
【００２０】
負極活物質としては、リチウムイオンの吸蔵放出が可能な材料であれば他に制限は無く、公知の負極活物質を任意に用いることができる。例えば、天然黒鉛、人造黒鉛、難黒鉛化炭素、易黒鉛化炭素、コークス、アセチレンブラック、メゾフェーズマイクロビーズ、グラファイト等の炭素質材料；リチウム金属；リチウム−シリコン、リチウム−スズ等のリチウム合金、チタン酸リチウムなどを使用することが好ましい。これらの中でもサイクル特性及び安全性が良好でさらに連続充電特性も優れている点で、炭素質材料を使用するのが最も好ましい。なお、負極活物質は１種を単独で用いてもよく、２種以上を任意の組み合わせ及び比率で併用しても良い。
【００２１】
負極活物質の粒径は、本発明の効果を著しく損なわない限り任意であるが、初期効率、レ−ト特性、サイクル特性等の電池特性が優れる点で、通常１μｍ以上、好ましくは１５μｍ以上であり、通常５０μｍ以下、好ましくは３０μｍ以下程度である。また、例えば、上記の炭素質材料をピッチ等の有機物で被覆した後で焼成したもの、ＣＶＤ法等を用いて表面に上記炭素質材料よりも非晶質の炭素を形成したものなども、炭素質材料として好適に使用することができる。ここで、被覆に用いる有機物としては、軟ピッチから硬ピッチまでのコールタールピッチ；乾留液化油等の石炭系重質油；常圧残油、減圧残油等の直留系重質油；原油、ナフサ等の熱分解時に副生する分解系重質油（例えばエチレンヘビーエンド）等の石油系重質油が挙げられる。また、これらの重質油を２００〜４００℃で蒸留して得られた固体状残渣物を、１〜１００μｍに粉砕したものも使用することができる。さらに塩化ビニル樹脂、フェノール樹脂、イミド樹脂なども使用することができる。負極活物質層は、例えば、上述の負極活物質をロール成形してシート電極としたり、圧縮成形によりペレット電極としたりすることも可能であるが、通常は、正極活物質層の場合と同様に、上述の負極活物質と、結着剤と、必要に応じて各種の助剤等とを、溶媒でスラリー化した塗布液を、集電体に塗布し、乾燥することにより製造することができる。
【００２２】
また、ケイ素を含む負極活物質としては、例えば、シリコンやシリコン化合物等が挙げられる。シリコンとしては、例えば、単体ケイ素が挙げられる。シリコン化合物としては、例えば、シリコン酸化物、ケイ酸塩、ニッケルシリサイドやコバルトシリサイドなどの遷移金属とケイ素とを含む化合物等などが挙げられる。シリコン化合物には、負極活物質自体の繰り返し充放電に対する膨脹収縮を緩和する役目があり、充放電サイクル特性の観点から好ましく用いられる。さらにシリコン化合物の種類によってはシリコン間の導通を確保する役目もあり、このような観点から、シリコン化合物としてシリコン酸化物が好ましく用いられる。
【００２３】
シリコン酸化物は、特に限定されるものではないが、例えば、ＳｉＯｘ（０＜ｘ＜２）で表される。シリコン酸化物は、Ｌｉを含んでもよく、Ｌｉを含むシリコン酸化物は、例えばＳｉＬｉｙＯｚ（ｙ＞０、２＞ｚ＞０）で表される。また、シリコン酸化物は微量の金属元素や非金属元素を含んでも良い。シリコン酸化物は、例えば、窒素、ホウ素およびイオウの中から選ばれる一種または二種以上の元素を、例えば０．１〜５質量％含有することができる。微量の金属元素や非金属元素を含有することで、シリコン酸化物の電気伝導性を向上させることができる。
【００２４】
また、シリコン酸化物は結晶であってもよく、非晶質であってもよい。また、負極活物質は、シリコン又はシリコン酸化物に加えて、リチウムイオンを吸蔵、放出し得る炭素材料を含むことが好ましい。炭素材料は、シリコンやシリコン酸化物と複合化させた状態で含有させることもできる。炭素材料は、シリコン酸化物と同様に、負極活物質自体の繰り返し充放電に対する膨脹収縮を緩和し、負極活物質であるシリコン間の導通を確保する役目がある。したがって、シリコン、シリコン酸化物、及び炭素材料が共存することにより、より良好なサイクル特性が得られる。
【００２５】
炭素材料としては、黒鉛、非晶質炭素、ダイヤモンド状炭素、カーボンナノチューブ、またはこれらの複合物を用いることができる。ここで、結晶性の高い黒鉛は、電気伝導性が高く、銅などの金属からなる負極集電体との接着性および電圧平坦性が優れている。一方、結晶性の低い非晶質炭素は、体積膨張が比較的小さいため、負極全体の体積膨張を緩和する効果が高く、かつ結晶粒界や欠陥といった不均一性に起因する劣化が起きにくい。負極活物質中の炭素材料の含有率は、２質量％以上５０質量％以下とすることが好ましく、２質量％以上３０質量％以下とすることがより好ましい。
【００２６】
シリコンとシリコン化合物とを含有する負極活物質の作製方法としては、シリコン化合物としてシリコン酸化物を用いる場合には、例えば、単体ケイ素とシリコン酸化物を混合し、高温減圧下にて焼結させる方法が挙げられる。また、シリコン化合物として遷移金属とケイ素とを含む化合物を用いる場合には、例えば、単体ケイ素と遷移金属を混合、溶融させる方法や、単体ケイ素の表面に遷移金属を蒸着等により被覆する方法が挙げられる。
【００２７】
負極活物質の製造方法として、上記で述べた作製方法に加えて、炭素との複合化を組み合わせることもできる。例えば、高温非酸素雰囲気下で有機化合物の気体雰囲気中に単体ケイ素とシリコン化合物の混合焼結物を導入する方法や、高温非酸素雰囲気下で単体ケイ素とシリコン酸化物の混合焼結物と炭素の前駆体樹脂を混合する方法により、単体ケイ素とシリコン酸化物の核の周囲に炭素からなる被覆層を形成することができる。これにより充放電に対する体積膨張の抑制及びサイクル特性のさらなる改善効果が得られる。
【００２８】
本実施形態における負極活物質としてシリコンを用いる場合は、負極活物質は、シリコン、シリコン酸化物及び炭素材料を含む複合体（以下、Ｓｉ／ＳｉＯ／Ｃ複合体とも称す）からなることが好ましい。さらに、シリコン酸化物は、その全部または一部がアモルファス構造を有することが好ましい。アモルファス構造のシリコン酸化物は、他の負極活物質である炭素材料やシリコンの体積膨張を抑制することができる。このメカニズムは明確ではないが、シリコン酸化物がアモルファス構造であることにより、炭素材料と電解液の界面への皮膜形成に何らかの影響があるものと推定される。また、アモルファス構造は、結晶粒界や欠陥といった不均一性に起因する要素が比較的少ないと考えられる。なお、シリコン酸化物の全部または一部がアモルファス構造を有することは、エックス線回折測定（一般的なＸＲＤ測定）にて確認することができる。具体的には、シリコン酸化物がアモルファス構造を有しない場合には、シリコン酸化物に固有のピークが観測されるが、シリコン酸化物の全部または一部がアモルファス構造を有する場合は、シリコン酸化物に固有のピークがブロードとなって観測される。
【００２９】
Ｓｉ／ＳｉＯ／Ｃ複合体において、シリコンは、その全部または一部がシリコン酸化物中に分散していることが好ましい。シリコンの少なくとも一部をシリコン酸化物中に分散させることで、負極全体としての体積膨張をより抑制することができ、電解液の分解も抑制することができる。なお、シリコンの全部または一部がシリコン酸化物中に分散していることは、透過型電子顕微鏡観察（一般的なＴＥＭ観察）とエネルギー分散型Ｘ線分光法測定（一般的なＥＤＸ測定）を併用することで確認することができる。具体的には、サンプルの断面を観察し、シリコン酸化物中に分散しているシリコン部分の酸素濃度を測定し、酸化物となっていないことを確認することができる。
【００３０】
Ｓｉ／ＳｉＯ／Ｃ複合体において、例えば、シリコン酸化物の全部または一部がアモルファス構造であり、シリコンはその全部または一部がシリコン酸化物中に分散している。このようなＳｉ／ＳｉＯ／Ｃ複合体は、例えば、特開２００４−４７４０４号公報で開示されているような方法で作製することができる。すなわち、Ｓｉ／ＳｉＯ／Ｃ複合体は、例えば、シリコン酸化物をメタンガスなどの有機物ガスを含む雰囲気下でＣＶＤ処理を行うことで得ることができる。このような方法で得られるＳｉ／ＳｉＯ／Ｃ複合体は、シリコンを含むシリコン酸化物からなる粒子の表面がカーボンで被覆された形態となる。また、シリコンはシリコン酸化物中にナノクラスター化している。
【００３１】
Ｓｉ／ＳｉＯ／Ｃ複合体において、シリコン、シリコン酸化物および炭素材料の割合は、特に制限されるものではない。シリコンは、Ｓｉ／ＳｉＯ／Ｃ複合体に対し、５質量％以上９０質量％以下とすることが好ましく、２０質量％以上５０質量％以下とすることがより好ましい。シリコン酸化物は、Ｓｉ／ＳｉＯ／Ｃ複合体に対し、５質量％以上９０質量％以下とすることが好ましく、４０質量％以上７０質量％以下とすることがより好ましい。炭素材料は、Ｓｉ／ＳｉＯ／Ｃ複合体に対し、２質量％以上５０質量％以下とすることが好ましく、２質量％以上３０質量％以下とすることがより好ましい。
【００３２】
また、Ｓｉ／ＳｉＯ／Ｃ複合体は、単体ケイ素、シリコン酸化物及び炭素材料の混合物からなることができ、単体ケイ素とシリコン酸化物と炭素材料とをメカニカルミリングで混合することでも作製することができる。例えば、Ｓｉ／ＳｉＯ／Ｃ複合体は、それぞれの単体ケイ素、シリコン酸化物および炭素材料が粒子状のものを混合して得ることができる。例えば、単体ケイ素の平均粒子径は、炭素材料の平均粒子径およびシリコン酸化物の平均粒子径よりも小さい構成とすることができる。このようにすれば、充放電時に伴う体積変化の大きい単体ケイ素が相対的に小粒径となり、体積変化の小さい炭素材料やシリコン酸化物が相対的に大粒径となるため、デンドライト生成および合金の微粉化がより効果的に抑制される。
【００３３】
また、単体ケイ素の平均粒子径は、例えば２０μｍ以下とすることができ、１５μｍ以下とすることが好ましい。また、シリコン酸化物の平均粒子径が炭素材料の平均粒子径の１／２以下であることが好ましく、単体ケイ素の平均粒子径がシリコン酸化物の平均粒子径の１／２以下であることが好ましい。さらに、シリコン酸化物の平均粒子径が炭素材料の平均粒子径の１／２以下であり、かつ単体ケイ素の平均粒子径がシリコン酸化物の平均粒子径の１／２以下であることがより好ましい。平均粒子径をこのような範囲に制御すれば、体積膨脹の緩和効果をより有効に得ることができ、エネルギー密度、サイクル寿命と効率のバランスに優れた二次電池を得ることができる。より具体的には、シリコン酸化物の平均粒子径を黒鉛の平均粒子径の１／２以下とし、単体ケイ素の平均粒子径をシリコン酸化物の平均粒子径の１／２以下とすることが好ましい。またより具体的には、単体ケイ素の平均粒子径は、例えば２０μｍ以下とすることができ、１５μｍ以下とすることが好ましい。また、負極活物質として、上述のＳｉ／ＳｉＯ／Ｃ複合体の表面をシランカップリング剤によって処理したものを用いてもよい。
【００３４】
・負極用結着剤
負極用結着剤としては、特に制限されるものではないが、例えば、ポリフッ化ビニリデン、ビニリデンフルオライド−ヘキサフルオロプロピレン共重合体、ビニリデンフルオライド−テトラフルオロエチレン共重合体、ポリテトラフルオロエチレン、ポリプロピレン、ポリエチレン、ポリイミド、ポリアミドイミド、各種ポリウレタン等を用いることができる。これらの中でも、結着性が強いことから、ポリイミド、ポリアミドイミドが好ましい。また、水性バインダーも使用することができる。水性バインダーは特に制限されるものではないが、通常、水分散性ポリマーがラテックス又はエマルジョンの形態で使用される。例えば、アクリル系樹脂エマルジョン、スチレン系樹脂エマルジョン、酢酸ビニル系重合体エマルジョン、ウレタン系樹脂エマルジョン等を用いることができる。これらの中でも、粘弾特性の点から、水分散性の合成ゴムラテックス又はエマルジョンが好ましい。水分散性の合成ゴムラテックス（エマルジョン）としては、例えば、ポリブタジエンゴムラテックス、スチレン−ブタジエンゴムラテックス、アクリロニトリル−ブタジエンゴムラテックス、（メタ）アクリル酸エステル−ブタジエンゴムラテックス、クロロプレンゴムラテックスなどが挙げられる。電解液に対する耐性の点から、スチレン−ブタジエンゴムラテックス（ＳＢＲラテックス）が好ましい。これらの結着剤は、単独で又は２種類以上を組み合わせて用いることもできる。使用する負極用結着剤の量は、トレードオフの関係にある「十分な結着力」と「高エネルギー化」の観点から、負極活物質１００質量部に対して、２〜１０質量部が好ましい。
【００３５】
・負極用増粘剤
負極スラリーを作製しやすくするために、増粘剤を用いることもできる。このような増粘剤としては、カルボキシメチルセルロース（アルカリで中和されたリチウム塩、ナトリウム塩、カリウム塩を含む）、ポリエチレンオキシド、ポリプロピレンオキシド、ヒドロキシエチルセルロース、ヒドロキシプロピルセルロース、カルボキシメチルヒドロキシエチルセルロース、ポリビニルアルコール、ポリアクリルアミド、ポリアクリル酸ヒドロキシエチル、ポリアクリル酸アンモニウム、ポリアクリル酸（アルカリで中和されたリチウム塩、ナトリウム塩、カリウム塩を含む）等が挙げられる。これらの増粘剤は、単独でまたは２種類以上組み合わせて用いることもできる。負極スラリー中の増粘剤の割合としては、０．１〜５質量％が好ましい。
【００３６】
・負極用導電補助材
負極は、インピーダンスを低下させる目的で、導電補助材を添加してもよい。導電補助材としては、アセチレンブラック、ケッチェンブラック等の導電性カーボンブラック、人造黒鉛、天然黒鉛等の黒鉛粉末、気相成長炭素繊維、カーボンナノチューブ等の炭素繊維、ポリアニリン、ポリピロール、ポリチオフェン、ポリアセチレン、ポリアセン等の導電性高分子が挙げられる。
【００３７】
・負極用界面活性剤
分散溶媒に水を用いる場合、スラリー中の炭素粒子の分散性を向上させる目的で、ノニオン系界面活性剤を用いることもできる。ノニオン系界面活性剤としては、特に限定されないが、ポリオキシアルキレンアルキルエーテルを好ましく使用できる。ポリオキシアルキレンアルキルエーテルは、一般式：Ｒ−Ｏ−（ＡＯ）ｎＨ（式中、Ｒはアルキル基を示す。Ａはアルキレン基を示す。ｎは自然数を示す。）で表される。ここで、Ｒで示されるアルキル基の炭素数及びＡで示されるアルキレン基の炭素数、並びにｎで示されるアルキレンオキシ基（ＡＯ）の重合度は特に限定されない。ポリオキシアルキレンアルキルエーテルは、Ｒで示されるアルキル基の炭素数、Ａで示されるアルキレン基の炭素数及び符号ｎで示されるアルキレンオキシ基（ＡＯ）の重合度の少なくとも１種が異なる複数のポリオキシアルキレンアルキルエーテルの混合物であってもよい。
【００３８】
・皮膜形成添加剤
本発明において負極中に含まれる皮膜形成添加剤は、式（１）で表される化合物および式（２）で表される化合物からなる群から選ばれる少なくとも一種である。なお、本発明において、皮膜形成添加剤を「含む」とは、モノマーとしてのオキセタン化合物が反応して重合していてもよい。
【００３９】
【化３】
0006447500.tif 000004
（式（１）中、
Ｒ１は、−Ｈまたは炭素数１〜５のアルキル基を表し、
Ｒ２は、−ＯＨ、−Ｏ−Ｘ、−Ｏ−Ｃ（＝Ｏ）Ｘ、−Ｏ−Ｃ（＝Ｏ）−Ｏ−Ｘ、−Ｏ−Ｃ（＝Ｏ）−ＮＨ−Ｘ、−Ｏ−Ｐ（＝Ｏ）（ＯＣａＨ２ａ＋１）２、−Ｏ−Ｐ（ＯＣｂＨ２ｂ＋１）２、または−Ｏ−Ｐ（＝Ｏ）（ＯＣｃＨ２ｃ＋１）（ＣｄＨ２ｄ＋１）を表す。
【００４０】
ここで、Ｘは、アルキル基、アルケニル基、またはフェニル基を表し、ａ、ｂ、ｃおよびｄは、互いに独立に１〜１０の整数を表す。）、
【００４１】
【化４】
0006447500.tif 000005
（式（２）中、
Ｒ３およびＲ４は、互いに独立に、−Ｈ、−ＣＨ３、または−Ｃ２Ｈ５を表し、
Ｒ５は、−Ｏ−、−Ｏ−Ｙ−Ｏ−、−Ｏ−Ｃ（＝Ｏ）−Ｙ−Ｃ（＝Ｏ）−Ｏ−、−Ｏ−Ｃ（＝Ｏ）−ＮＨ−Ｙ−ＮＨ−Ｃ（＝Ｏ）−Ｏ−、−（Ｏ−Ｃ６Ｈ４）ｑ−（ｑは１〜５の整数）、−（Ｏ−ＣＨ２−Ｃ６Ｈ４−ＣＨ２）ｎ−Ｏ−（ｎは１〜５の整数）、−Ｏ−Ｐ（＝Ｏ）（ＯＣｓＨ２ｓ＋１）−Ｏ−（ｓは１〜１０の整数）、−Ｏ−Ｐ（ＯＣｍＨ２ｍ＋１）−Ｏ−（ｍは１〜１０の整数）、−Ｏ−Ｐ（＝Ｏ）（ＣｔＨ２ｔ＋１）−Ｏ−（ｔは１〜１０の整数）または−Ｏ−Ｐ（−Ｃ６Ｈ５）−Ｏ−を表す。
【００４２】
ここで、−Ｙ−は、−ＣｐＨ２ｐ−（ｐは１〜１０の整数）、シクロヘキシレン基、アルケニレン基、−（Ｃ６Ｈ４）ｒ−（ｒは１〜５の整数）、−（ＣｕＨ２ｕ−Ｏ）ｘ−（ｕは１〜１０の整数、ｘは１〜５の整数）、−（ＣＨ２−ＣＨ２−Ｏ）ｋ−ＣＨ２−ＣＨ２−（ｋは０〜３の整数）または−Ｃ（＝Ｏ）−を表す。）。
【００４３】
なお、本明細書において、「−Ｃ６Ｈ４−」はフェニレン基を表し、「−Ｃ６Ｈ５」はフェニル基を表す。
【００４４】
式（１）で表される単官能オキセタン化合物において、Ｒ１は、−Ｈまたは炭素数１〜５のアルキル基であり、−Ｈ、−ＣＨ３、または−Ｃ２Ｈ５であることが好ましく、−ＣＨ３または−Ｃ２Ｈ５であることがより好ましい。
【００４５】
式（１）において、Ｒ２は、−ＯＨ、−Ｏ−Ｘ、−Ｏ−Ｃ（＝Ｏ）Ｘ、−Ｏ−Ｃ（＝Ｏ）−Ｏ−Ｘ、−Ｏ−Ｃ（＝Ｏ）−ＮＨ−Ｘ、−Ｏ−Ｐ（＝Ｏ）（ＯＣａＨ２ａ＋１）２、−Ｏ−Ｐ−（ＯＣｂＨ２ｂ＋１）２、または、−Ｏ−Ｐ（＝Ｏ）（ＯＣｃＨ２ｃ＋１）（ＣｄＨ２ｄ＋１）を表す。ここで、−Ｘは、アルキル基、アルケニル基、またはフェニル基を表し、ａ、ｂ、ｃおよびｄは、互いに独立に１〜１０の整数を表す。このように、Ｒ２は、−ＯＨ基の他に、エーテル結合、エステル結合、カーボネート結合、もしくはウレタン結合を有するアルキル基、アルケニル基、またはフェニル基；リン酸エステル基；または亜リン酸エステル基を有する基である。アルキル基、アルケニル基は、直鎖状であっても分岐していても構わない。
【００４６】
式（１）中、Ｒ２が、−Ｏ−Ｘ、−Ｏ−Ｃ（＝Ｏ）Ｘ、−Ｏ−Ｃ（＝Ｏ）−Ｏ−Ｘまたは−Ｏ−Ｃ（＝Ｏ）−ＮＨ−Ｘのとき、各置換基において、−Ｘは、アルキル基、アルケニル基、またはフェニル基を表す。
【００４７】
式（１）中、−Ｘがアルキル基のとき、炭素数１〜８のアルキル基であることが好ましく、例えば、メチル基、エチル基、プロピル基、イソプロピル基、ブチル基、イソブチル基、t-ブチル基、ペンチル基、イソペンチル基、ヘキシル基、イソヘキシル基、3−メチルペンチル基、２，３−ジメチルブチル基、２，２−ジメチルブチル基、ヘプチル基、２−メチルヘキシル基、３−メチルヘキシル基、２，３−ジメチルペンチル基、２，４−ジメチルペンチル基、２，２−ジメチルペンチル基、３，３−ジメチルペンチル基、３−エチルペンチル基、２，２，３−トリメチルブチル基、オクチル基、２−メチルヘプチル基、３−メチルヘプチル基、４−メチルヘプチル基、２−エチルヘキシル基、３−エチルヘキシル基、２，２−ジメチルヘキシル基、２，３−ジメチルヘキシル基、２，４−ジメチルヘキシル基、２，５−ジメチルヘキシル基、３，３−ジメチルヘキシル基、３，４−ジメチルヘキシル基、３−エチル−２−メチルペンチル基、３−エチルー３−メチルペンチル基、２，２，３−トリメチルペンチル基、２，２，４−トリメチルペンチル基、２，３，３−トリメチルペンチル基、２，３，４−トリメチルペンチル基、２，２，３，３−テトラメチルブチル基等が挙げられる。
【００４８】
式（１）中、−Ｘがアルケニル基のとき、炭素数２〜５のアルケニル基であることが好ましく、例えば、ビニル基、アリル基、１−プロペニル基、イソプロペニル基、３−ブテニル基、１−メチル−１−プロペニル基、１−メチル−２−プロペニル基、２−メチル−２−プロペニル基、１−ブテニル基、２−ブテニル基、１−ペンテニル基等が挙げられる。
【００４９】
Ｒ２が−Ｏ−Ｘのとき、−Ｘは、メチル基、エチル基、プロピル基、ブチル基、２−メチルヘキシル基、２−エチルヘプチル基、２−エチルヘキシル基、ビニル基、アリル基であることが好ましい。
【００５０】
Ｒ２が−Ｏ−Ｃ（＝Ｏ）Ｘのとき、−Ｘは、メチル基、エチル基、プロピル基、ブチル基、ビニル基、アリル基であることが好ましい。
【００５１】
Ｒ２が−Ｏ−Ｃ（＝Ｏ）−Ｏ−Ｘのとき、−Ｘは、メチル基、エチル基、プロピル基、ブチル基、ビニル基、アリル基であることが好ましい。
【００５２】
Ｒ２が−Ｏ−Ｃ（＝Ｏ）−ＮＨ−Ｘのとき、−Ｘは、メチル基、エチル基、プロピル基、ブチル基、ビニル基、アリル基であることが好ましい。
【００５３】
Ｒ２が−Ｏ−Ｐ（＝Ｏ）（ＯＣａＨ２ａ＋１）２のとき、２つ存在する−ＯＣａＨ２ａ＋１において、ａは、互いに独立に１〜１０の整数を表し、１〜５の整数であることが好ましい。また、２つ存在する基−ＯＣａＨ２ａ＋１は互いに同一であることがより好ましい。
【００５４】
Ｒ２が−Ｏ−Ｐ（ＯＣｂＨ２ｂ＋１）２のとき、２つ存在する−ＯＣｂＨ２ｂ＋１において、ｂは、互いに独立に１〜１０の整数を表し、１〜５の整数であることが好ましい。また、２つ存在する−ＯＣｂＨ２ｂ＋１は互いに同一であることがより好ましい。
【００５５】
Ｒ２が−Ｏ−Ｐ（＝Ｏ）（ＯＣｃＨ２ｃ＋１）（ＣｄＨ２ｄ＋１）のとき、ｃおよびｄは、互いに独立に１〜１０の整数を表し、ｃは１〜５の整数であることが好ましく、ｄは１〜５の整数であることが好ましい。
【００５６】
式（１）において、Ｒ２は、−ＯＨ、メトキシ基、エトキシ基、−Ｏ−Ｘ（−Ｘは２−エチルヘキシル基を表す）であることがより好ましい。
【００５７】
式（１）で表される化合物としては、例えば、３−メチル−３−オキセタンメタノール、３−エチル−３−オキセタンメタノール、３−メチル−３−（メトキシメチル）オキセタン、３−メチル−３−（エトキシメチル）オキセタン、３−メチル−３−（プロポキシメチル）オキセタン、３−メチル−３−（ブトキシメチル）オキセタン、３−エチル−３−（メトキシメチル）オキセタン、３−エチル−３−（エトキシメチル）オキセタン、３−エチル−３−（プロポキシメチル）オキセタン、３−エチル−３−（ブトキシメチル）オキセタン、３−メチル−３−（ビニルオキシメチル）オキセタン、３−エチル−３−（ビニルオキシメチル）オキセタン、３−メチル−３−（２−エチルヘキシルオキシメチル）オキセタン、３−エチル−３−（２−エチルヘキシルオキシメチル）オキセタンなどが挙げられる。
【００５８】
式（２）で表される２官能オキセタン化合物において、Ｒ３とＲ４は、互いに独立に、−Ｈ、−ＣＨ３、または−Ｃ２Ｈ５を表し、−ＣＨ３または−Ｃ２Ｈ５であることが好ましい。また、Ｒ３とＲ４は、同一であることがより好ましい。
【００５９】
式（２）において、Ｒ５は、−Ｏ−、−Ｏ−Ｙ−Ｏ−、−Ｏ−Ｃ（＝Ｏ）−Ｙ−Ｃ（＝Ｏ）−Ｏ−、−Ｏ−Ｃ（＝Ｏ）−ＮＨ−Ｙ−ＮＨ−Ｃ（＝Ｏ）−Ｏ−、−（Ｏ−Ｃ６Ｈ４）ｑ−（ｑは１〜５の整数）、−（Ｏ−ＣＨ２−Ｃ６Ｈ４−ＣＨ２）ｎ−Ｏ−（ｎは１〜５の整数）、−Ｏ−Ｐ（＝Ｏ）（ＯＣｓＨ２ｓ＋１）−Ｏ−（ｓは１〜１０の整数）、−Ｏ−Ｐ（ＯＣｍＨ２ｍ＋１）−Ｏ−（ｍは１〜１０の整数）、−Ｏ−Ｐ（＝Ｏ）（ＣｔＨ２ｔ＋１）−Ｏ−（ｔは１〜１０の整数）または−Ｏ−Ｐ（−Ｃ６Ｈ５）−Ｏ−を表す。ここで、−Ｙ−は、−ＣｐＨ２ｐ−（ｐは１〜１０の整数）、シクロヘキシレン基、アルケニレン基、−（Ｃ６Ｈ４）ｒ−（ｒは１〜５の整数）、−（ＣｕＨ２ｕ−Ｏ）ｘ−（ｕは１〜１０の整数、ｘは１〜５の整数を表す）、−（ＣＨ２−ＣＨ２−Ｏ）ｋ−ＣＨ２−ＣＨ２−（ｋは０〜３の整数）または−Ｃ（＝Ｏ）−を表す。このように、Ｒ５は、−Ｏ−（酸素）の他に、エーテル結合、エステル結合、カーボネート結合、もしくはウレタン結合を有するアルキレン基、アルケニレン基、またはフェニレン基；数量体のフェニルエーテル構造；リン酸エステル構造；亜リン酸エステル構造；またはホスホン酸エステル構造等を有する２価の基である。
【００６０】
式（２）中、Ｒ５が、−Ｏ−Ｙ−Ｏ−、−Ｏ−Ｃ（＝Ｏ）−Ｙ−Ｃ（＝Ｏ）−Ｏ−、または−Ｏ−Ｃ（＝Ｏ）−ＮＨ−Ｙ−ＮＨ−Ｃ（＝Ｏ）−Ｏ−のとき、各置換基において、−Ｙ−は、−ＣｐＨ２ｐ−（ｐは１〜１０の整数）、シクロヘキシレン基、アルケニレン基、−（Ｃ６Ｈ４）ｒ−（ｒは１〜５の整数）、−（ＣｕＨ２ｕ−Ｏ）ｘ−（ｕは１〜１０の整数、ｘは１〜５の整数を表す）、−（ＣＨ２−ＣＨ２−Ｏ）ｋ−ＣＨ２−ＣＨ２−（ｋは０〜３の整数）または−Ｃ（＝Ｏ）−を表す。
【００６１】
式（２）中、−Ｙ−が−ＣｐＨ２ｐ−のとき、ｐは１〜１０の整数であり、１〜５の整数であることが好ましく、例えば、メチレン基、エチレン基、プロピレン基、ブチレン基、ペンチレン基等が挙げられる。
【００６２】
式（２）中、−Ｙ−がアルケニレン基のとき、炭素数２〜５のアルケニレン基であることが好ましく、例えば、ビニレン基、1−メチルビニレン基、プロペニレン基、１−ブテニレン基、２−ブテニレン基、１−ペンテニレン基、２−ペンテニレン基が挙げられる。
【００６３】
式（２）中、−Ｙ−が−（Ｃ６Ｈ４）ｒ−のとき、ｒは１〜５の整数であり、１〜３の整数であることが好ましい。
【００６４】
式（２）中、−Ｙ−が−（ＣｕＨ２ｕ−Ｏ）ｘ−のとき、ｕは、１〜１０の整数であり、１〜５の整数であることが好ましく、ｘは、１〜５の整数であり、１〜３の整数であることが好ましい。
【００６５】
式（２）において、Ｒ５が−Ｏ−Ｙ−Ｏ−のとき、−Ｙ−は、メチレン基、プロピレン基、−（ＣＨ２−ＣＨ２−Ｏ）ｋ−ＣＨ２−ＣＨ２−（ｋは０〜３の整数）、または、−Ｃ（＝Ｏ）−であることが好ましい。
【００６６】
式（２）中、Ｒ５が−Ｏ−Ｃ（＝Ｏ）−Ｙ−Ｃ（＝Ｏ）−Ｏ−のとき、−Ｙ−はメチレン基、エチレン基、シクロヘキシレン基、−Ｃ６Ｈ４−であることが好ましい。
【００６７】
式（２）中、Ｒ５が−Ｏ−Ｃ（＝Ｏ）−ＮＨ−Ｙ−ＮＨ−Ｃ（＝Ｏ）−Ｏ−のとき、−Ｙ−はメチレン基、エチレン基であることが好ましい。
【００６８】
式（２）中、Ｒ５が−（Ｏ−Ｃ６Ｈ４）ｑ−のとき、ｑは１〜５の整数であり、１〜３であることが好ましい。
【００６９】
式（２）中、Ｒ５が−（Ｏ−ＣＨ２−Ｃ６Ｈ４−ＣＨ２）ｎ−Ｏ−のとき、ｎは１〜５の整数であり、１〜３であることが好ましい。
【００７０】
式（２）中、Ｒ５が−Ｏ−Ｐ（＝Ｏ）（ＯＣｓＨ２ｓ＋１）−Ｏ−のとき、ｓは１〜１０の整数であり、１〜５であることが好ましい。
【００７１】
式（２）中、Ｒ５が−Ｏ−Ｐ（ＯＣｍＨ２ｍ＋１）−Ｏ−のとき、ｍは１〜１０の整数を表し、１〜５の整数であることが好ましい。
【００７２】
式（２）中、Ｒ５が−Ｏ−Ｐ（＝Ｏ）（ＣｔＨ２ｔ＋１）−Ｏ−のとき、ｔは１〜１０の整数であり、１〜５であることが好ましい。
【００７３】
式（２）において、Ｒ５は、−Ｏ−、−Ｏ−Ｃ（＝Ｏ）−Ｏ−、または、−（Ｏ−ＣＨ２−Ｃ６Ｈ４−ＣＨ２）ｎ−Ｏ−（ｎは１〜５の整数）、または−Ｏ−（ＣＨ２−ＣＨ２−Ｏ）ｋ−ＣＨ２−ＣＨ２−Ｏ−（ｋは０〜３の整数）であることがより好ましい。
【００７４】
式（２）で表される化合物としては、例えば、３−エチル−３｛［（３−エチルオキセタン−３−イル）メトキシ］メチル｝オキセタン、ビス（３−エチル−３−オキセタニルメトキシメチル）メタン、１，２−ビス（３−エチル−３−オキセタニルメトキシメチル）エタン、ビス（３−エチル−３−オキセタニルメトキシメチル）プロパン、ビス（３−エチル−３−オキセタニルメトキシメチル）ブタン、エチレングリコールビス（３−エチル−３−オキセタニルメチル）エーテル、トリエチレングリコールビス（３−エチル−３−オキセタニルメチル）エーテル、テトラエチレングリコールビス（３−エチル−３−オキセタニルメチル）エーテル、ジオキセタンカーボネート、キシリレンビスオキセタン、下記式（８）で表されるテレフタル酸＝ビス［（３−エチルオキセタン−３−イル）メチル］、下記式（９）で表されるシクロヘキシルジカルボン酸ビス［（３−エチルオキセタン−３−イル）メチル］、１，４−ビス（３−エチル−３−オキセタニルメトキシメチル）ベンゼン、４，４’−ビス（３−エチル−３−オキセタニルメトキシメチル）ビフェニル、亜りん酸ビス［（３−エチルオキセタン−３−イル）メチル］フェニル、イソフタル酸＝ビス［（３−エチルオキセタン−３−イル）メチル］、フタル酸＝ビス［（３−エチルオキセタン−３−イル）メチル］などが挙げられる。
【００７５】
【化５】
0006447500.tif 000006
【００７６】
式（１）または式（２）で表されるオキセタン化合物は、一般的な化学反応により合成することができる。例えば、オキセタンアルコールを原料として、オキセタンアルコール内の水酸基との反応、例えば、ウレタン化反応、エーテル化反応、エステル化反応、カーボネート化反応、などにより、オキセタン化合物を合成することができる。
【００７７】
オキセタン化合物は単独で用いてもよく、２種以上を組み合わせて用いてもよい。オキセタン化合物は、電解液中の酸を開始剤としてカチオン開環重合し、ポリマー状の皮膜を形成する。負極スラリーにオキセタン化合物を添加して作製した負極は、電解液との接触により負極中のオキセタン化合物が速やかに重合し、負極表面にポリマー状の皮膜を形成するため、電解液の分解反応を抑制することができ、サイクル特性に優れた電池が得られる。オキセタン化合物の中では、例えば、スラリー作製時に分散溶媒として水を用いる場合は、水溶性のオキセタン化合物である３−メチル−３−オキセタンメタノール、３−エチル−３−オキセタンメタノールが好ましい。また、電解液との親和性の高いカーボネート基やリン酸エステル基などの官能基を有するオキセタンや、負極表面との親和性の高いフェニル基を有するオキセタン、リチウムイオン伝導性を示すエチレングリコール基、トリエチレングリコール基、テトラエチレングリコール基（すなわち、−Ｏ−（ＣＨ２−ＣＨ２−Ｏ）ｋ−ＣＨ２−ＣＨ２−Ｏ−（ｋは０〜３の整数）で表される基）を有するオキセタンが好ましい。負極表面の皮膜効果が大きいという点で、式（２）で表される２官能オキセタン化合物が好ましい。
【００７８】
本実施形態で挙げた皮膜形成添加剤は、スラリー分散溶媒への溶解性にかかわらず用いることができる。皮膜形成添加剤は、スラリー内で分散し、塗布、乾燥後には、負極活物質の好ましくは表面、より好ましくは表面のみに付着するのが好ましい。一方、皮膜形成添加剤が多すぎると皮膜が厚膜化し、電極の内部抵抗が上昇する。これによって、リチウムイオンの伝導性、電極中の電子伝導性が低下し電池特性が低下する。そこで、皮膜形成添加剤の添加剤量としては、負極活物質の質量に対して０．００１〜５．０質量％が好ましく、０．０１〜２．０質量％がより好ましく、０．０１〜０．３質量％がさらに好ましい。添加量が低いほどコスト面で有利となる。
【００７９】
・負極用集電体
負極用集電体の材質としては、公知のものを任意に用いることができるが、例えば、銅、ニッケル、ＳＵＳ等の金属材料が用いられる。中でも加工し易さとコストの点から特に銅が好ましい。また、集電体は予め粗面化処理しておくのが好ましい。さらに、集電体の形状も任意であり、箔状、平板状、メッシュ状等が挙げられる。また、エキスパンドメタルやパンチングメタルのような穴あきタイプの集電体を使用することもできる。また、集電体として薄膜を使用する場合の好ましい厚さ、形状も任意である。
【００８０】
・負極の作製方法
負極は、例えば、負極集電体上に、負極活物質、負極用結着剤、および皮膜形成添加剤を含み、その他、任意に、負極用増粘剤、界面活性剤などを含む負極活物質層を形成することで作製することができる。負極活物質層の形成方法としては、例えば、ドクターブレード法、ダイコーター法、ＣＶＤ法、スパッタリング法などが挙げられる。予め負極活物質層を形成した後に、蒸着、スパッタ等の方法でアルミニウム、ニッケルまたはそれらの合金の薄膜を形成して、負極集電体としてもよい。中でも、負極活物質、負極用結着剤、負極用増粘剤、皮膜形成添加剤、界面活性剤などを分散溶媒に混合してスラリーを作製し、集電体上に塗布した後、加熱乾燥する方法が、安価に製造できるため好ましい。皮膜形成添加剤の結着剤への付着を防止する目的で、負極活物質、負極用増粘剤、皮膜形成添加剤、界面活性剤を分散後、負極用結着剤を最後に添加するのが好ましい。スラリーを負極集電体に塗布した後の加熱乾燥温度は、５０℃以上１４０℃以下が好ましく、さらには８０℃以上１２０℃以下が好ましい。分散溶媒としては、ＮＭＰまたは水が好ましく、水がより好ましい。
【００８１】
本実施形態においては、リチウムイオン二次電池の製造時に、皮膜形成添加剤であるオキセタン化合物を負極スラリーに添加し、塗布、乾燥することにより、あらかじめ皮膜形成添加剤が含まれた負極を得ることができる。本実施形態においては、非水系電解液には皮膜形成添加剤は添加されず、負極表面に形成された皮膜はオキセタン化合物の重合体であるため非水系電解液へ溶け出すこともない。これにより、本実施形態のリチウムイオン二次電池は、電解液の粘度が上昇しないためイオン伝導度が低下しない、皮膜形成添加剤が電解液に非相溶であっても使用できる、正極に皮膜形成添加剤が付着しないので正極の抵抗を上げない、などの利点を有する。また、本発明の添加剤の添加量の範囲内であれば、スラリーの分散状態を阻害しないため、均一な負極が作製できる。さらに、本発明の添加量の範囲内であれば、多量の添加剤が結着剤に付着することはないため、結着剤の結着効果が弱まることなく、負極と集電体の密着性は低下しない。したがって、電池のサイクル低下、内部ガスの発生による膨れなどの電池特性低下を抑制でき、電解液の保存特性の低下も抑制できるため、優れた非水系電解液二次電池を提供することができる。
【００８２】
［２］正極
・正極活物質層
正極活物質層は、正極活物質を含み、正極活物質が正極用結着剤によって正極集電体上に結着した構造を有するものである。正極活物質は、充電時にリチウムイオンを電解液中へ放出し、放電時に電解液中からリチウムを吸蔵するものであり、ＬｉＭｎＯ２、ＬｉｘＭｎ２Ｏ４（０＜ｘ＜２）等の層状構造を持つマンガン酸リチウム、又はスピネル構造を有するマンガン酸リチウム；ＬｉＣｏＯ２、ＬｉＮｉＯ２、又はこれらの遷移金属の一部を他の金属で置き換えたもの；ＬｉＮｉ１／３Ｃｏ１／３Ｍｎ１／３Ｏ２等の特定の遷移金属が半数を超えないリチウム遷移金属酸化物；これらのリチウム遷移金属酸化物において化学量論組成よりもＬｉを過剰にしたもの等が挙げられる。特に、ＬｉαＮｉβＣｏγＡｌδＯ２（１≦α≦１．２、β＋γ＋δ＝１、β≧０．７、γ≦０．２）又はＬｉαＮｉβＣｏγＭｎδＯ２（１≦α≦１．２、β＋γ＋δ＝１、β≧０．６、γ≦０．２）が好ましい。正極活物質は、１種を単独で、又は２種以上を組み合わせて使用することができる。
【００８３】
上記正極活物質を結着して一体化する正極結着剤としては、具体的には、上記負極結着剤と同様のものを用いることができる。正極結着剤としては、汎用性、低コストの観点から、ポリフッ化ビニリデンが好ましい。使用する正極結着剤の量は、正極活物質１００質量部に対して、２〜１０質量部であることが好ましい。正極結着剤の含有量が２質量部以上であれば、活物質同士あるいは活物質と集電体との密着性が向上し、サイクル特性が良好になり、１０質量部以下であれば、活物質比率が向上し、正極容量を向上させることができる。
【００８４】
上記正極活物質層には、正極活物質のインピーダンスを低下させる目的で、導電補助材を添加してもよい。導電補助材としては、グラファイト、カーボンブラック、アセチレンブラック等の炭素質微粒子を用いることができる。
【００８５】
・正極用結着剤
正極用結着剤としては、特に制限されるものではないが、例えば、ポリフッ化ビニリデン、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド、ポリアミドイミド等を用いることができる。これらの中でも、結着性が強いことから、ポリイミド、ポリアミドイミド、ポリアクリル酸（アルカリで中和されたリチウム塩、ナトリウム塩、カリウム塩を含む）、カルボキシメチルセルロース（アルカリで中和されたリチウム塩、ナトリウム塩、カリウム塩を含む）が好ましい。使用する正極用結着剤の量は、トレードオフの関係にある「十分な結着力」と「高エネルギー化」の観点から、負極活物質１００質量部に対して、２〜１０質量部が好ましい。
【００８６】
・正極用集電体
正極用集電体は、結着剤により一体化される正極活物質を含む正極活物質層を支持し、外部端子との導通を可能とする導電性を有するものであればよく、具体的には、上記負極集電体と同様のものを用いることができる。
【００８７】
・正極の作製方法
正極電極の製造方法としては、特に制限はないが例えば、表面処理Ｍｎ系正極の粉体のみ、あるいは、表面処理Ｍｎ系正極の粉体とリチウムニッケル複合酸化物の粉体を、導電補助材および結着剤と共に、結着剤を溶解しうる適当な分散媒で混合（スラリー法）した上で、アルミ箔等の集電体上に塗布し、溶剤を乾燥した後、プレス等により圧縮して成膜する方法が挙げられる。尚、導電補助材としては特に制限は無く、カーボンブラック、アセチレンブラック、天然黒鉛、人工黒鉛、炭素繊維等の通常用いられるものを用いることができる。
【００８８】
［３］電解液
電解液は、非プロトン性溶媒として、環状カーボネート類、鎖状カーボネート類、脂肪族カルボン酸エステル類、γ−ラクトン類、環状エーテル類、鎖状エーテル類およびそれらのフッ素誘導体、からなる群から選択された一以上の溶媒を含むことができる。具体的には、たとえばプロピレンカーボネート（ＰＣ）、エチレンカーボネート（ＥＣ）、ブチレンカーボネート（ＢＣ）等の環状カーボネート類、ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状カーボネート類、ギ酸メチル、酢酸メチル、プロピオン酸エチル等の脂肪族カルボン酸エステル類、γ−ブチロラクトン等のγ−ラクトン類、１，２−ジエトキシエタン（ＤＥＥ）、エトキシメトキシエタン（ＥＭＥ）等の鎖状エーテル類、テトラヒドロフラン、２−メチルテトラヒドロフラン等の環状エーテル類、ジメチルスルホキシド、１，３−ジオキソラン、ホルムアミド、アセトアミド、ジメチルホルムアミド、アセトニトリル、プロピルニトリル、ニトロメタン、エチルモノグライム、リン酸トリエステル、トリメトキシメタン、１，３−ジメチル−２−イミダゾリジノン、３−メチル−２−オキサゾリジノン、プロピレンカーボネート誘導体、テトラヒドロフラン誘導体、エチルエーテル、Ｎ−メチルピロリドンなどのうち、一種または二種以上を混合して使用することができる。
【００８９】
本実施形態の二次電池用電解液において、さらに電解質としてリチウム塩を含む構成とすることができる。こうすることにより、リチウムイオンを移動物質とすることができるため、電池特性を向上させることができる。リチウム塩としてたとえばリチウムイミド塩、ＬｉＰＦ６、ＬｉＢＦ４、ＬｉＡｓＦ６、ＬｉＳｂＦ６、ＬｉＣｌＯ４、ＬｉＡｌＣｌ４、ＬｉＮ（ＣｎＦ２ｎ＋１ＳＯ２）（ＣｍＦ２ｍ＋１ＳＯ２）（ｎ、ｍは自然数）の中から選択された一以上の物質を含む構成とすることができる。また、特にＬｉＰＦ６またはＬｉＢＦ４を用いることが好ましい。これらを用いることにより、リチウム塩の電気伝導率を高めることができ、二次電池のサイクル特性をさらに向上させることができる。
【００９０】
また、本実施形態においては、電解液中のリチウム塩のわずかな分解により発生する酸によって、負極内のオキセタン化合物の開環重合反応が起こりポリマー状の皮膜を形成することができると考えられる。従って、皮膜形成のためには、電解液と電極の接触後（電解液を電極に含浸、セルに電解液を注入）、例えば、１０分〜１日置いてから充放電を行うことが好ましい。反応時間はオキセタン化合物の種類や濃度、リチウム塩の種類や濃度、反応温度等によって異なる。なお、例えば特開２００１−１５５７６７号公報には電解液にオキセタン化合物を添加することが記載されているが、この場合、電解液中でオキセタン化合物の重合反応が起こり電解液がゲル状となるため、電解液にオキセタン化合物を添加することは好ましくない。また、非水電解液中に、添加剤を含有する場合、電解液に添加剤が残存し、正極表面への付着、電解液の粘度上昇などの問題が生じることがある。
【００９１】
［４］セパレータ
セパレータとしては、特に制限されるものではないが、ポリプロピレン、ポリエチレン等の多孔質フィルムや不織布を用いることができる。また、セパレータとしては、それらを積層したものを用いることもできる。
【００９２】
［５］外装体
外装体としては、特に制限されるものではないが、例えば、ラミネートフィルムを用いることができる。ラミネートフィルムとしては、電解液に安定でかつ十分な水蒸気バリア性を持つものであれば、適宜選択することができる。ラミネートフィルムとしては、例えば、外装体として、アルミニウム、シリカ、アルミナをコーティングしたポリプロピレン、ポリエチレン等のラミネートフィルムを用いることができる。特に、体積膨張を抑制する観点から、アルミニウムラミネートフィルムが好ましい。
【００９３】
外装体としてラミネートフィルムを用いた二次電池の場合、外装体として金属缶を用いた二次電池に比べて、ガスが発生すると電極素子の歪みが非常に大きくなる。これは、ラミネートフィルムが金属缶に比べて二次電池の内圧により変形しやすいためである。さらに、外装体としてラミネートフィルムを用いた二次電池を封止する際には、通常、電池内圧を大気圧より低くするため、内部に余分な空間がなく、ガスが発生した場合にそれが直ちに電池の体積変化や電極素子の変形につながる場合がある。
【００９４】
本実施形態に係る二次電池では、上記問題を克服することができる。それにより、安価かつ積層数の変更によるセル容量の設計の自由度に優れた、積層ラミネート型のリチウムイオン二次電池を提供することができる。ラミネートフィルムの代表的な層構成としては、金属薄膜層と熱融着性樹脂層とが積層された構成が挙げられる。また、ラミネートフィルムの代表的な層構成としては、その他にも、金属薄膜層の熱融着樹脂層と反対側の面に、さらにポリエチレンテレフタレートなどのポリエステルやナイロン等のフィルムからなる保護層が積層された構成が挙げられる。電池要素を封止する場合、熱融着性樹脂層を対向させて電池要素が包囲される。金属薄膜層としては、例えば、厚さ１０〜１００μｍの、Ａｌ、Ｔｉ、Ｔｉ合金、Ｆｅ、ステンレス、Ｍｇ合金などの箔が用いられる。熱融着性樹脂層に用いられる樹脂は、熱融着が可能な樹脂であれば特に制限はない。例えば、ポリプロピレン、ポリエチレン、これらの酸変成物、ポリフェニレンサルファイド、ポリエチレンテレフタレートなどのポリエステル、ポリアミド、エチレン−酢酸ビニル共重合体、エチレン−メタクリル酸共重合体やエチレン−アクリル酸共重合体を金属イオンで分子間結合させたアイオノマー樹脂などが、熱融着性樹脂層として用いられる。熱融着性樹脂層の厚さは１０〜２００μｍが好ましく、より好ましくは３０〜１００μｍである。
【００９５】
［６］電池構成
二次電池の構成は、特に制限されるものではないが、例えば、正極および負極が対向配置された電極素子と、電解液と、が外装体に内包されている積層ラミネート型とすることができる。図１は、積層ラミネート型の二次電池が有する電極素子の構造を示す模式的断面図である。この電極素子は、平面構造を有する正極１の複数および負極３の複数が、セパレータ２を挟みつつ交互に積み重ねられて形成されている。各正極１が有する正極集電体１ｂは、正極活物質層１ａに覆われていない端部で互いに溶接されて電気的に接続され、さらにその溶接箇所に正極端子４が溶接されている。各負極３が有する負極集電体３ｂは、負極活物質層３ａに覆われていない端部で互いに溶接されて電気的に接続され、さらにその溶接箇所に負極端子６が溶接されている。さらに、正極端子４は正極タブ５に、負極端子６は負極タブ７に溶接されている。このような平面的な積層構造を有する電極素子は、Ｒの小さい部分（捲回構造の巻き芯に近い領域）がないため、捲回構造を持つ電極素子に比べて、充放電に伴う電極の体積変化に対する悪影響を受けにくいという利点がある。すなわち、体積膨張を起こしやすい活物質を用いた電極素子として有効である。一方で、捲回構造を持つ電極素子では電極が湾曲しているため、体積変化が生じた場合にその構造が歪みやすい。特に、ケイ素酸化物のように充放電に伴う体積変化が大きい負極活物質を用いた場合、捲回構造を持つ電極素子を用いた二次電池では、充放電に伴う容量低下が大きい。
【００９６】
ところが、平面的な積層構造を持つ電極素子には、電極間にガスが発生した際に、その発生したガスが電極間に滞留しやすい問題点がある。これは、捲回構造を持つ電極素子の場合には電極に張力が働いているため電極間の間隔が広がりにくいのに対して、積層構造を持つ電極素子の場合には電極間の間隔が広がりやすいためである。外装体がアルミラミネートフィルムであった場合、この問題は特に顕著となる。
【００９７】
本発明では、皮膜形成添加剤としてオキセタン化合物を負極に含有させることにより、上記の問題を解決することができ、高エネルギー型の負極を用いた積層ラミネート型のリチウムイオン二次電池においても、長寿命駆動が可能となる。
【００９８】
従って、本発明の一実施形態の二次電池は、正極および負極が対向配置された電極素子と、電解液と、前記電極素子および前記電解液を内包する外装体とを有する積層ラミネート型の二次電池であって、前記負極は、リチウムと合金可能な金属（ａ）およびリチウムイオンを吸蔵、放出し得る金属酸化物（ｂ）の少なくとも１つを含む負極活物質を含み、かつ負極用結着剤によって負極集電体と結着されており、前記負極が皮膜形成添加剤を含む。これは、捲回構造を持つ電極素子を用いた二次電池においても有効である。
【００９９】
［発明の他の実施の形態］
上記実施の形態において、表面処理Ｍｎ系正極を主とした正極活物質に、ＬｉＣｏＯ２等の一般的に正極活物質として知られている化合物を混合して用いることもできる。また、安全性等のためにＬｉ２ＣＯ３等の通常用いられる添加物質をさらに加えることもできる。
【０１００】
また、上記実施の形態において、電池の外装体としては、角型、ペーパー型、積層型、円筒型、コイン型など種々の形状を採用することが出来る。外装材料その他の構成部材は特に限定されるものではなく、電池形状に応じて選定すればよい。一例を挙げると、フィルム状外装体を、ポリエチレンテレフタレートなどの耐熱性樹脂膜に直接あるいは接着剤を介して前述の熱融着性樹脂膜をラミネートしたフィルム、あるいは熱融着性樹脂膜単独フィルムなどで構成することができる。
【０１０１】
また、本実施形態において、電解液は、スルホニル基を少なくとも２個有する環式スルホン酸エステルおよび／または一以上のスルホニル基を有する化合物をさらに含んでもよい。
【０１０２】
また、本明細書で記載したリチウムイオン二次電池を複数個の電池を組み合わせて、組電池とすることができる。また、本明細書で記載したリチウムイオン二次電池またはその組電池は、モーター駆動用電源としても最適であり、車両用途において使用できる。
【実施例】
【０１０３】
以下に本発明の実施例を具体的に説明するが、本発明はこれらに限定されるものではない。【０１０４】
（実施例１）
［負極の作製］
負極シートは、負極活物質としてのカーボン（天然黒鉛）２０ｇ、導電性物質として炭素粉末（人造黒鉛粉末）０．８８ｇ、１．０質量％カルボキシメチルセルロース（ＣＭＣ）水溶液２１ｇおよび皮膜形成添加剤として下記式（３）で表される３−エチル−３−オキセタンメタノール（以下、「化合物（３）」と記載することもある。）０．０４ｇ（カーボンに対して０．２質量％）を混合した。この混合物に、４０質量％ＳＢＲ（スチレン−ブタジエンゴム）水溶液１．０ｇを添加し、撹拌することで均一なスラリーを調製した。このスラリーを厚さ１０μmの銅箔上に塗布し、８０℃で２０分乾燥後、さらにプレスすることで、厚さ１００μｍの負極シートを作製した。【０１０５】
【化６】
0006447500.tif 000007
【０１０６】
［コイン型セルの作製］
得られた負極シートを直径１２ｍｍの円状に打ち抜き、これを電解液に浸して、電極中の空隙に電解液を染み込ませた。電解液としては、１．０ｍｏｌ／ＬのＬｉＰＦ6電解質塩を含むエチレンカーボネート／ジエチルカーボネート混合溶液（混合比３：７）を用いた。電解液を含浸させた電極に、電解液を含浸させたポリプロピレン多孔質フィルムセパレーターを積層した。さらにリチウム金属ディスクを対極として積層し、これをステンレス製コイン型電池外装体に入れ、かしめ機によって圧力を加え、密閉型のコイン型セルとした。【０１０７】
［セル特性評価］
電解液を電極に含浸させてから３０分経過後、２０℃において、下限電圧０Ｖまで０．２５ｍＡの定電流で負極にＬｉイオンを吸蔵させたときの初期吸蔵容量を初回充電容量とした。また、前述の充電セルを０．２５ｍＡの定電流で上限電圧２Ｖまで放電後、０．５ｍＡの定電流で下限電圧０Ｖまで再充電した。この再充電したセルに、定電流（０．５ｍＡ、１ｍＡ、１．５ｍＡ、２ｍＡ、２．５ｍＡ）を１０秒間流したときの電流値と１０秒後の電圧値をプロットし、その傾きを負極の初回抵抗値として算出した。サイクル特性は、下限電圧０Ｖまで０．２５ｍＡの定電流で充電、０．２５ｍＡの定電流で上限電圧２Ｖまで放電したセルを用いて、２０℃において定電流電圧で２０サイクル充放電を行い、容量維持率が７０％以上のセルを○、７０％未満のセルを×とした。【０１０８】
（実施例２）
皮膜形成添加剤として化合物（３）を０．１２ｇ（カーボンに対して０．６質量％）混合して負極を作製した以外は、実施例１と同様の評価を行った。【０１０９】
（実施例３）
皮膜形成添加剤として化合物（３）を０．３４ｇ（カーボンに対して１．７質量％）混合して負極を作製した以外は、実施例１と同様の評価を行った。【０１１０】
（実施例４）
皮膜形成添加剤として下記式（４）で表される３−エチル−３｛［（３−エチルオキセタン−３−イル）メトキシ］メチル｝オキセタン（以下、「化合物（４）」と記載することもある。）を０．０４ｇ（カーボンに対して０．２質量％）混合して負極を作製した以外は、実施例１と同様の評価を行った。【０１１１】
【化７】
0006447500.tif 000008
【０１１２】
（実施例５）
皮膜形成添加剤として化合物（４）を０．１２ｇ（カーボンに対して０．６質量％）混合して負極を作製した以外は、実施例１と同様の評価を行った。【０１１３】
（実施例６）
皮膜形成添加剤として化合物（４）を０．３４ｇ（カーボンに対して１．７質量％）混合して負極を作製した以外は、実施例１と同様の評価を行った。【０１１４】
（実施例７）
皮膜形成添加剤として下記式（５）で表されるジオキセタンカーボネート（以下、「化合物（５）」と記載することもある。）を０．０４ｇ（カーボンに対して０．２質量％）混合して負極を作製した以外は、実施例１と同様の評価を行った。【０１１５】
【化８】
0006447500.tif 000009
【０１１６】
（実施例８）
皮膜形成添加剤として化合物（５）を０．１２ｇ（カーボンに対して０．６質量％）混合して負極を作製した以外は、実施例１と同様の評価を行った。【０１１７】
（実施例９）
皮膜形成添加剤として化合物（５）を０．３４ｇ（カーボンに対して１．７質量％）混合して負極を作製した以外は、実施例１と同様の評価を行った。【０１１８】
（実施例１０）
皮膜形成添加剤として下記式（６）で表されるキシリレンビスオキセタン（以下、「化合物（６）」と記載することもある。）を０．０４ｇ（カーボンに対して０．２質量％）混合して負極を作製した以外は、実施例１と同様の評価を行った。【０１１９】
【化９】
0006447500.tif 000010
【０１２０】
（実施例１１）
皮膜形成添加剤として化合物（６）を０．１２ｇ（カーボンに対して０．６質量％）混合して負極を作製した以外は、実施例１と同様の評価を行った。【０１２１】
（実施例１２）
皮膜形成添加剤として化合物（６）を０．３４ｇ（カーボンに対して１．７質量％）混合して負極を作製した以外は、実施例１と同様の評価を行った。【０１２２】
（実施例１３）
皮膜形成添加剤として下記式（７）で表されるエチレングリコールビス（３−エチル−３−オキセタニルメチル）エーテル（以下、「化合物（７）」と記載することもある。）を０．０４ｇ（カーボンに対して０．２質量％）混合して負極を作製した以外は、実施例１と同様の評価を行った。【０１２３】
【化１０】
0006447500.tif 000011
【０１２４】
（実施例１４）
皮膜形成添加剤として化合物（７）を０．１２ｇ（カーボンに対して０．６質量％）混合して負極を作製した以外は、実施例１と同様の評価を行った。【０１２５】
（実施例１５）
皮膜形成添加剤として化合物（７）を０．３４ｇ（カーボンに対して１．７質量％）混合して負極を作製した以外は、実施例１と同様の評価を行った。【０１２６】
（比較例１）
皮膜形成添加剤を添加せずに負極を作製した以外は、実施例１と同様の評価を行った。【０１２７】
（比較例２）
皮膜形成添加剤に化合物（３）を用いて、添加量を１．１ｇ（カーボンに対して５．５質量％）と変えて負極を作製した以外は、実施例１と同様の評価を行った。【０１２８】
（比較例３）
皮膜形成添加剤に化合物（４）を用いて、添加量を１．１ｇ（カーボンに対して５．５質量％）と変えて負極を作製した以外は、実施例１と同様の評価を行った。【０１２９】
（比較例４）
皮膜形成添加剤に化合物（５）を用いて、添加量を１．１ｇ（カーボンに対して５．５質量％）と変えて負極を作製した以外は、実施例１と同様の評価を行った。【０１３０】
（比較例５）
皮膜形成添加剤に化合物（６）を用いて、添加量を１．１ｇ（カーボンに対して５．５質量％）と変えて負極を作製した以外は、実施例１と同様の評価を行った。【０１３１】
（比較例６）
皮膜形成添加剤に化合物（７）を用いて、添加量を１．１ｇ（カーボンに対して５．５質量％）と変えて負極を作製した以外は、実施例１と同様の評価を行った。【０１３２】
評価結果を表１に示す。【０１３３】
【表１】
0006447500.tif 000012
【０１３４】
表１は、負極スラリーに添加剤を入れた場合の初回充電容量、初回抵抗値およびサイクル特性を評価したものである。内部抵抗値（初回抵抗値）は、添加剤なし（比較例１）に比べて、オキセタン化合物を添加した実施例１〜１５の方が低くなった。実施例１〜１５は、負極表面でのオキセタン化合物が開環重合反応によりポリマー状の皮膜を形成し、電解液の分解を抑制したためと思われる。一方、比較例１は皮膜形成添加剤を添加していないため、電解液の分解反応が進み皮膜が厚くなり抵抗値が高くなったと思われる。そして、比較例２〜６は実施例に比べて添加量が多いため、厚いポリマー状の皮膜が形成し抵抗値が上昇したと考えられる。また、充放電試験２０サイクル後においては、実施例１〜１５ではサイクル特性は良好であったのに対し、比較例１〜６ではサイクル特性が悪い結果となった。添加剤がない比較例１では、負極表面に良好な皮膜が形成されないため、電解液と負極表面の反応が起こる。そして、その分解物が負極表面に堆積するため、抵抗が上昇しサイクル特性は低下したと思われる。また、比較例２〜６では、負極上の皮膜が厚すぎるため、負極の内部抵抗が上昇しサイクル特性が低下したと思われる。【０１３５】
さらに、本発明の好ましい態様を以下記載する。【０１３６】
（付記１）
負極活物質と、式（１）または式（２）で表される化合物からなる群から選ばれる少なくとも一種の皮膜形成添加剤と、結着剤と、分散溶媒と、を含有し、前記皮膜形成添加剤が前記負極活物質に対して０．００１質量％以上、５．０質量％以下の範囲内にあるスラリーを調製する工程と、
前記スラリーを負極集電体上に塗布し、乾燥する工程とを含む、リチウムイオン二次電池用負極の製造方法。【０１３７】
（付記２）
前記スラリーを調製する工程において、負極活物質と、式（１）または式（２）で表される化合物からなる群から選ばれる少なくとも一種の皮膜形成添加剤とを、分散溶媒中に分散した後、結着剤を添加することを特徴とする付記１に記載のリチウムイオン二次電池用負極の製造方法。【０１３８】
（付記３）
前記分散溶媒が、水であることを特徴とする付記１または２に記載のリチウムイオン二次電池用負極の製造方法。
【産業上の利用可能性】
【０１３９】
本実施形態は、例えば、電源を必要とするあらゆる産業分野、ならびに電気的エネルギーの輸送、貯蔵および供給に関する産業分野にて利用することができる。具体的には、携帯電話、ノートパソコンなどのモバイル機器の電源；電気自動車、ハイブリッドカー、電動バイク、電動アシスト自転車などの電動車両を含む、電車や衛星や潜水艦などの移動・輸送用媒体の電源；ＵＰＳなどのバックアップ電源；太陽光発電、風力発電などで発電した電力を貯める蓄電設備；などに、利用することができる。
【符号の説明】
【０１４０】
１    正極
１ａ  正極活物質層
１ｂ  正極集電体
２    セパレータ
３    負極
３ａ  負極活物質層
３ｂ  負極集電体
４    正極端子
５    正極タブ
６    負極端子
７    負極タブ
【図１】
0006447500.tif 000013